(57)【要約】【課題】反射防止膜としての機能を有すると共にパターン転写性能及びエッチング耐性が良好、かつ微細パターン転写時においても曲がりが抑制されたレジスト下層膜を形成できるレジスト下層膜形成用樹脂組成物の提供を目的とする。【解決手段】本発明は、芳香環を含む樹脂と、下記式（ｉ）で表される部分構造を有する架橋剤とを含有するレジスト下層膜形成用樹脂組成物である。下記式（ｉ）中、Ｘは、酸素原子、硫黄原子、＊−ＣＯＯ−又は−ＮＲＡ−である。Ｒ１は、水素原子又は炭素数１〜３０の１価の炭化水素基である。Ｒ２は、ヒドロキシ基、スルファニル基、シアノ基、ニトロ基、炭素数１〜３０の１価の炭化水素基、炭素数１〜３０の１価のオキシ炭化水素基又は炭素数１〜３０の１価のスルファニル炭化水素基である。ｐは、１〜３の整数である。2013145368.tif 000023【選択図】なし【特許請求の範囲】
【請求項１】
芳香環を含む樹脂と、
下記式（ｉ）で表される部分構造を有する架橋剤と
を含有するレジスト下層膜形成用樹脂組成物。
【化１】
2013145368.tif 000020
（式（ｉ）中、Ｘは、酸素原子、硫黄原子、＊−ＣＯＯ−又は−ＮＲＡ−である。ＲＡは、水素原子又は炭素数１〜３０の１価の炭化水素基である。＊は、Ｒ１と結合する部位を示す。Ｒ１は、水素原子又は炭素数１〜３０の１価の炭化水素基である。Ｒ２は、ヒドロキシ基、スルファニル基、シアノ基、ニトロ基、炭素数１〜３０の１価の炭化水素基、炭素数１〜３０の１価のオキシ炭化水素基又は炭素数１〜３０の１価のスルファニル炭化水素基である。ｎ１は、１〜１２の整数である。ｎ２は、０〜１１の整数である。但し、ｎ１＋ｎ２は１２以下の整数である。Ｘ、Ｒ１及びＲ２がそれぞれ複数の場合、複数のＸ、Ｒ１及びＲ２はそれぞれ同一でも異なっていてもよい。ｐは、１〜３の整数である。）
【請求項２】
上記架橋剤が、下記式（ｂ１）で表される化合物及び下記式（ｂ２）で表される化合物からなる群より選ばれる少なくとも１種である請求項１に記載のレジスト下層膜形成用樹脂組成物。
【化２】
2013145368.tif 000021
（式（ｂ１）中、Ｘ、Ｒ１及びＲ２は、上記式（ｉ）と同義である。Ｒ３は、単結合、置換若しくは非置換の炭素数１〜３０の２価の炭化水素基、−ＣＯ−、−ＣＯＯ−、−ＯＣＯ−、−Ｏ−、−ＣＳ−、−Ｓ−、−ＳＯ−、−ＳＯ２−若しくは−ＮＲＢ−であるか、又はこれらの基を組み合わせた２価の基である。ＲＢは、水素原子又は炭素数１〜３０の１価の炭化水素基である。Ｒ４は、ｎ７が１の場合、単結合、置換若しくは非置換の炭素数１〜３０の２価の炭化水素基、−ＣＯ−、−ＣＯＯ−、−ＯＣＯ−、−Ｏ−、−ＣＳ−、−Ｓ−、−ＳＯ−、−ＳＯ２−若しくは−ＮＲＣ−であるか、又はこれらの基を組み合わせた２価の基であり、ｎ７が２以上の場合、置換若しくは非置換の炭素数１〜３０の（ｎ７＋１）価の炭化水素基であるか、又はこの炭化水素基と−ＣＯ−、−ＣＯＯ−、−ＯＣＯ−、−Ｏ−、−ＣＳ−、−Ｓ−、−ＳＯ−、−ＳＯ２−及び−ＮＲＣ−からなる群より選ばれる少なくとも１種とを組み合わせた（ｎ７＋１）価の基である。ＲＣは、水素原子又は炭素数１〜３０の１価の炭化水素基である。ｎ３は、１〜１１の整数である。ｎ４は、０〜１１の整数である。但し、ｎ３＋ｎ４は、１１以下の整数である。ｎ５は、１〜１１の整数である。ｎ６は、０〜１１の整数である。但し、ｎ５＋ｎ６は１１以下の整数である。ｎ７は、１〜９の整数である。ｎ７が２以上の場合、複数のＲ３は同一でも異なっていてもよい。ｑは、１〜３の整数である。ｒは、１〜３の整数である。）
【化３】
2013145368.tif 000022
（式（ｂ２）中、Ｘ、Ｒ１及びＲ２は、上記式（ｉ）と同義である。ｎ８は、１〜１２の整数である。ｎ９は、０〜１１の整数である。但し、ｎ８＋ｎ９は１２以下の整数である。ｓは、１〜３の整数である。）
【請求項３】
上記芳香環を含む樹脂が、ノボラック樹脂、レゾール樹脂、アセナフチレン樹脂、スチレン樹脂及びポリアリーレン樹脂からなる群より選ばれる少なくとも１種である請求項１又は請求項２に記載のレジスト下層膜形成用樹脂組成物。
【請求項４】
さらに、溶媒を含む請求項１、請求項２又は請求項３に記載のレジスト下層膜形成用樹脂組成物。
【請求項５】
請求項１から請求項４のいずれか１項に記載のレジスト下層膜形成用樹脂組成物から形成されるレジスト下層膜。
【請求項６】
請求項１から請求項４のいずれか１項に記載のレジスト下層膜形成用樹脂組成物を用い、塗膜を形成する工程と、
上記塗膜を加熱する工程と
を有するレジスト下層膜の形成方法。
【請求項７】
請求項１から請求項４のいずれか１項に記載のレジスト下層膜形成用樹脂組成物を用い、基板の上面側にレジスト下層膜を形成する工程と、
レジスト組成物を用い、上記レジスト下層膜の上面側にレジスト膜を形成する工程と、
上記レジスト膜を露光する工程と、
上記露光されたレジスト膜の現像により、レジストパターンを形成する工程と、
上記レジストパターンをマスクとし、上記レジスト下層膜及び上記基板を順次ドライエッチングする工程と
を有するパターン形成方法。
【発明の詳細な説明】
【技術分野】
【０００１】
本発明は、レジスト下層膜形成用樹脂組成物、レジスト下層膜、その形成方法及びパターン形成方法に関する。さらに詳しくは、レジスト用下層膜の形成工程において、脱水素反応による酸化架橋を伴うことを特徴とし、各種の放射線を用いるリソグラフィープロセスにおける微細加工、特に高集積回路素子の製造に好適なレジスト下層膜形成用樹脂組成物、レジスト下層膜、その形成方法及びパターン形成方法に関する。
【背景技術】
【０００２】
集積回路素子の製造方法においては、より高い集積度を得るために、多層レジストプロセスを用いる加工サイズの微細化が進んでいる。このプロセスにおいては、まず液状のレジスト下層膜形成用樹脂組成物を基板上に塗布した後、液状のフォトレジスト組成物をさらに塗布する。次いで、縮小投影露光装置（ステッパー）によってマスクパターンを転写し、適当な現像液で現像することによりレジストパターンを得る。引き続きドライエッチングによりこのレジストパターンをレジスト下層膜に転写する。最後にドライエッチングによりレジスト下層膜パターンを基板に転写することにより所望のパターン付き基板を得ることができる。この際、レジスト下層膜を１種類用いる多層プロセスを２層レジストプロセスと呼び、２種類用いる場合を３層レジストプロセスと呼ぶことがある。
【０００３】
一般にレジスト下層膜は、基板から反射した放射線を吸収する反射防止膜としての機能を有する。また、一般に基板直上のレジスト下層膜は炭素含有量の多い材料が用いられる。炭素含有量が多いと基板加工時のエッチング選択性が向上し、より正確なパターン転写が可能となる。このような下層膜としては、特に熱硬化フェノールノボラック樹脂がよく知られている。また、アセナフチレン系の重合体を含有する組成物が下層膜として良好な特性を示すことが知られている（特開２０００−１４３９３７号公報及び特開２００１−４０２９３号公報参照）。
【０００４】
しかし、エッチングパターンの更なる微細化に伴い、レジスト下層膜のオーバーエッチングが大きな問題となり、精密なパターン転写性能及びエッチング耐性の向上が求められている。特に、微細なパターン転写時においては、レジスト下層膜をマスクとして基板加工する際に、レジスト下層膜のパターンが曲がらないことが求められている。
【先行技術文献】
【特許文献】
【０００５】
【特許文献１】特開２０００−１４３９３７号公報
【特許文献２】特開２００１−４０２９３号公報
【発明の概要】
【発明が解決しようとする課題】
【０００６】
本発明は、上記実情に鑑みてなされたものであり、反射防止膜としての機能を有すると共にパターン転写性能及びエッチング耐性が良好、かつ微細パターン転写時においても曲がりが抑制されたレジスト下層膜を形成できるレジスト下層膜形成用樹脂組成物を提供することを目的とする。
【課題を解決するための手段】
【０００７】
本発明者らは、鋭意検討を重ねた結果、特定の構造を有する架橋剤を用いたレジスト下層膜形成用樹脂組成物により上述の目的を達成できることを見出し、本発明を完成するに至った。
【０００８】
本発明は以下の通りである。
［１］芳香環を含む樹脂と、下記式（ｉ）で表される部分構造を有する架橋剤とを含有するレジスト下層膜形成用樹脂組成物。
【０００９】
【化１】
2013145368.tif 000002
（式（ｉ）中、Ｘは、酸素原子、硫黄原子、＊−ＣＯＯ−又は−ＮＲＡ−である。ＲＡは、水素原子又は炭素数１〜３０の１価の炭化水素基である。＊は、Ｒ１と結合する部位を示す。Ｒ１は、水素原子又は炭素数１〜３０の１価の炭化水素基である。Ｒ２は、ヒドロキシ基、スルファニル基、シアノ基、ニトロ基、炭素数１〜３０の１価の炭化水素基、炭素数１〜３０の１価のオキシ炭化水素基又は炭素数１〜３０の１価のスルファニル炭化水素基である。ｎ１は、１〜１２の整数である。ｎ２は、０〜１１の整数である。但し、ｎ１＋ｎ２は１２以下の整数である。Ｘ、Ｒ１及びＲ２がそれぞれ複数の場合、複数のＸ、Ｒ１及びＲ２はそれぞれ同一でも異なっていてもよい。ｐは、１〜３の整数である。）
【００１０】
［２］当該レジスト下層膜形成用樹脂組成物から形成されるレジスト下層膜。
［３］当該レジスト下層膜形成用樹脂組成物を用い、塗膜を形成する工程と、上記塗膜を加熱する工程とを有するレジスト下層膜の形成方法。
［４］当該レジスト下層膜形成用樹脂組成物を用い、基板の上面側にレジスト下層膜を形成する工程と、
レジスト組成物を用い、上記レジスト下層膜の上面側にレジスト膜を形成する工程と、
上記レジスト膜を露光する工程と、
上記露光されたレジスト膜の現像により、レジストパターンを形成する工程と、
上記レジストパターンをマスクとし、上記レジスト下層膜及び上記基板を順次ドライエッチングする工程と
を有するパターン形成方法。
【発明の効果】
【００１１】
本発明のレジスト下層膜形成用樹脂組成物によれば、反射防止膜としての機能を有すると共にパターン転写性能及びエッチング耐性が良好なレジスト下層膜を形成することができる。
具体的には、本発明のレジスト下層膜は、エッチング耐性に優れており、且つ被加工基板をエッチングする際、転写するパターンが微細であっても下層膜パターンが折れ曲がり難い。そのため、このレジスト下層膜は、ドライエッチングプロセスにおいて、精密なパターン転写性能及び良好なエッチング選択性を有することになり、レジスト下層膜のオーバーエッチングが少なく、被加工基板にレジストパターンを再現性よく忠実に転写することができる。また、被加工基板をエッチングする際に、下層膜パターンが折れ曲がりにくいため、リソグラフィープロセスにおける微細加工、特に高集積回路素子の製造において歩留りの向上が期待できる。さらに、本発明のレジスト下層膜は、反射防止膜としての機能に特に優れるため、その上面側に形成されるレジスト膜のパターン形状が良好となる。
さらに、本発明のレジスト下層膜の形成方法によれば、当該レジスト下層膜形成用樹脂組成物を用いて、被加工基板上に、エッチング耐性に優れ、且つ被加工基板をエッチングする際に下層膜パターンが折れ曲がり難いレジスト下層膜を容易に形成することができる。
また、本発明のパターン形成方法によれば、被加工基板にレジストパターンを再現性よく忠実に転写することができる。
【発明を実施するための形態】
【００１２】
以下、本発明を詳細に説明する。
［１］レジスト下層膜形成用樹脂組成物
本発明のレジスト下層膜形成用樹脂組成物は、芳香環を含む樹脂と、特定の構造を有する架橋剤とを含有する。
【００１３】
［芳香環を含む樹脂］
上記芳香環を含む樹脂（以下、「樹脂（Ａ）」ともいう。）としては、芳香環を含む樹脂である限り特に限定されないが、例えば、ノボラック樹脂、レゾール樹脂、アセナフチレン樹脂、スチレン樹脂、ポリアリーレン樹脂等が挙げられる。
上記ノボラック樹脂の具体例としては、例えば、フェノール、クレゾール、キシレノール、レゾルシノール、ビスフェノールＡ、パラターシャリーブチルフェノール、パラオクチルフェノール、９，９−ビス（４−ヒドロキシフェニル）フルオレン、９，９−ビス（４−ヒドロキシフェニル）フルオレン、９，９−ビス（４−ヒドロキシナフタレン）フルオレン等のフェノール類、及びα−ナフトール、β−ナフトール、１，５−ジヒドロキシナフタレン、２，７−ジヒドロキシナフタレン等のナフトール類からなる群より選ばれる１種又は２種以上のフェノール性化合物と、ホルムアルデヒド、パラホルムアルデヒド、及びトリオキサン等のアルデヒド源のうちの１種又は２種以上とを酸性触媒を用いて反応させて得られる樹脂等が挙げられる。
このような樹脂としては、例えば、下記式（ａ１）で表される構造単位を有する樹脂等が挙げられる。
【００１４】
【化２】
2013145368.tif 000003
【００１５】
上記式（ａ１）中、Ａｒ１０は（ｍ１１＋ｍ１２＋ｍ１３＋１）価の芳香族基である。
Ｒ１０は、炭素数１〜１０の１価の炭化水素基であるか、又はこの炭化水素基と、−ＣＯ−、−ＣＯＯ−、−ＯＣＯ−、−Ｏ−、−ＣＳ−、−Ｓ−、−ＳＯ−、−ＳＯ２−及び−ＮＲＤ−からなる群より選ばれる少なくとも１種とを組み合わせた１価の基である。ＲＤは、水素原子又は炭素数１〜１０の１価の炭化水素基である。
Ｒ１１及びＺ０は、それぞれ独立して、単結合、炭素数１〜１０の２価の炭化水素基、−ＣＯ−、−ＣＯＯ−、−ＯＣＯ−、−Ｏ−、−ＣＳ−、−Ｓ−、−ＳＯ−、−ＳＯ２−若しくは−ＮＲＥ−であるか、又はこれらの基を組み合わせた２価の基である。ＲＥは、水素原子又は１価の炭素数１〜１０の炭化水素基である。
ｍ１１は、Ａｒ１０に結合しているＺ０の数を示し、１〜６の整数である。ｍ１２は、０〜６の整数である。ｍ１３は、０〜６の整数である。ｍ１４は、０〜２の整数である。Ｒ１０、Ｒ１１、Ａｒ１１及びＺ０がそれぞれ複数の場合、複数のＲ１０、Ｒ１１、Ａｒ１１及びＺ０はそれぞれ同一でも異なっていてもよい。＊は、結合手を示す。
なお、式（ａ１）におけるＲ１０及びＲ１１は、置換基を有していてもよい。この置換基としては、例えば、ハロゲン原子、ヒドロキシ基等が挙げられる。上記ハロゲン原子としては、例えば、フッ素、塩素、臭素、ヨウ素等が挙げられる。
【００１６】
上記Ｒ１０で表される炭素数１〜１０の１価の炭化水素基としては、炭素数１〜１０の直鎖状若しくは分岐状の１価の鎖状炭化水素基、炭素数３〜１０の１価の脂環式炭化水素基、炭素数６〜１０の１価の芳香族炭化水素基、又はこれらの基を組み合わせた基等が挙げられる。
【００１７】
上記炭素数１〜１０の直鎖状若しくは分岐状の１価の鎖状炭化水素基としては、例えばメチル基、エチル基、ｎ−プロピル基、ｉ−プロピル基、ｎ−ブチル基、２−メチルプロピル基、１−メチルプロピル基、ｔ−ブチル基、ペンチル基、へキシル基、オクチル基、ドデシル基等が挙げられる。
【００１８】
上記炭素数３〜１０の１価の脂環式炭化水素基としては、例えばシクロプロピル基、シクロブチル基、シクロペンチル基、シクロへキシル基、シクロオクチル基、シクロドデシル基等が挙げられる。
【００１９】
上記炭素数６〜１０の１価の芳香族炭化水素基としては、例えばフェニル基、トリル基、ナフチル基等が挙げられる。
【００２０】
上記Ｒ１０で表される上記炭化水素基と、−ＣＯ−、−ＣＯＯ−、−ＯＣＯ−、−Ｏ−、−ＣＳ−、−Ｓ−、−ＳＯ−、−ＳＯ２−及び−ＮＲＤ−からなる群より選ばれる少なくとも１種とを組み合わせた１価の基としては、例えば、炭素数１〜１０のアルコキシ基、炭素数２〜１０のアルコキシカルボニル基、グリシジルエーテル基、アルキルグリシジルエーテル基（但し、アルキル部位の炭素数は１〜１０である。）等が挙げられる。
【００２１】
上記Ｒ１１及びＺ０で表される炭素数１〜１０の２価の炭化水素基としては、例えば、炭素数１〜１０の直鎖状又は分岐状の２価の鎖状炭化水素基、炭素数３〜１０の２価の脂環式炭化水素基、炭素数６〜１０の２価の芳香族炭化水素基、又はこれらの基を組み合わせた基等が挙げられる。
【００２２】
上記炭素数１〜１０の直鎖状又は分岐状の２価の鎖状炭化水素基としては、炭素数２〜８の直鎖状又は分岐状のアルキレン基が好ましく、例えば、エチレン基、プロピレン基、ブチレン基、ヘキシレン基、オクチレン基等が挙げられる。
【００２３】
上記炭素数３〜１０の２価の脂環式炭化水素基としては、炭素数５〜１２の脂環式炭化水素基が好ましく、例えば、シクロペンチレン基、シクロヘキシレン基等の単環の脂環式炭化水素基；ノルボルナン、アダマンタン等の多環式炭化水素から２つの水素原子を除いた基等が挙げられる。
【００２４】
上記炭素数６〜１０の２価の芳香族炭化水素基としては、例えば、フェニレン基、トリレン基、ナフチレン基等が挙げられる。
【００２５】
上記Ａｒ１０で表される（ｍ１１＋ｍ１２＋ｍ１３＋１）価の芳香族基としては、ベンゼン環、ナフタレン環、アントラセン環、インデン環、フルオレニリデンビフェニル環等のベンゼン系芳香環、フラン環、ピロール環、チオフェン環、ホスホール環、ピラゾール環、オキサゾール環、イソオキサゾール環、チアゾール環、ピリジン環、ピラジン環、ピリミジン環、ピリダジン環、トリアジン環等の複素芳香環等から（ｍ１１＋ｍ１２＋ｍ１３＋１）個の水素原子を除いた基等が挙げられる。
【００２６】
Ａｒ１１で表される２価の芳香族基としては、例えばベンゼン環、ナフタレン環、アントラセン環、インデン環、フルオレニリデンビフェニル環等のベンゼン系芳香環、フラン環、ピロール環、チオフェン環、ホスホール環、ピラゾール環、オキサゾール環、イソオキサゾール環、チアゾール環、ピリジン環、ピラジン環、ピリミジン環、ピリダジン環、トリアジン環等の複素芳香環等から２個の水素原子を除いた基等が挙げられる。
【００２７】
レゾール樹脂の具体例としては、例えば上述のフェノール性化合物と、上述のアルデヒド源とをアルカリ性触媒を用いて反応させて得られる樹脂等が挙げられる。
【００２８】
アセナフチレン樹脂としては、例えば、下記式（ａ２）で表される繰り返し単位を含む樹脂等が挙げられる。
【００２９】
【化３】
2013145368.tif 000004
【００３０】
上記式（ａ２）中、Ｒ２０及びＲ２１は、それぞれ独立して、水素原子、ハロゲン原子、炭素数１〜１０の１価の炭化水素基であるか、又はこの炭化水素基と、−ＣＯ−、−ＣＯＯ−、−ＯＣＯ−、−Ｏ−、−ＣＳ−、−Ｓ−、−ＳＯ−、−ＳＯ２−及び−ＮＲＦ−からなる群より選ばれる少なくとも１種とを組み合わせた１価の基である。ＲＦは、水素原子又は炭素数１〜１０の炭化水素基である。
Ｒ２２は水素原子又は炭素数１〜１０の１価の炭化水素基である。
ｍ２１は、０〜６の整数である。ｍ２１が２以上の場合、複数のＲ２２は同一でも異なっていてもよい。
【００３１】
上記Ｒ２０及びＲ２１で表される各基としては、例えば、上記式（ａ１）のＲ１０で表される各基として例示した基等が挙げられる。
【００３２】
上記Ｒ２２で表される炭素数１〜１０の１価の炭化水素基としては、上記式（ａ１）のＲ１０で表される炭素数１〜１０の１価の炭化水素基として例示したものと同様の基等が挙げられる。
【００３３】
上記アセナフチレン樹脂は、アセナフチレン骨格を有する化合物をラジカル重合、アニオン重合、カチオン重合等により、塊状重合、溶液重合等の適宜の重合形態で重合することによって得ることができる。また、特開２００２−２９６７８９号公報の段落［０００８］〜［００３１］に記載されているように、アセナフチレン骨格を有する化合物の重合体に、酸性条件下でパラホルムアルデヒドを反応させる等して得ることもできる。
【００３４】
上記スチレン樹脂としては、スチレン又はその誘導体に由来する構造単位を含む樹脂等が挙げられ、例えば、下記式（ａ３）で表される構造単位を含む樹脂等が挙げられる。
【００３５】
【化４】
2013145368.tif 000005
【００３６】
上記式（ａ３）中、Ｒ３０は、ハロゲン原子若しくは炭素数１〜１０の１価の炭化水素基であるか、又はこの炭化水素基と、−ＣＯ−、−ＣＯＯ−、−ＯＣＯ−、−Ｏ−、−ＣＳ−、−Ｓ−、−ＳＯ−、−ＳＯ２−及び−ＮＲＧ−からなる群より選ばれる少なくとも１種とを組み合わせた１価の基である。ＲＧは、水素原子又は炭素数１〜１０の１価の炭化水素基である。
ｍ３１は、０〜５の整数である。ｍ３１が２以上の場合、複数のＲ３０は同一でも異なっていてもよい。
【００３７】
上記Ｒ３０で表される各基としては、例えば、上記式（ａ１）のＲ１０で表される各基として例示した基等が挙げられる。
【００３８】
上記スチレン樹脂は、上記式（ａ３）で表される構造単位以外に、他の構造単位を有していてもよい。
【００３９】
上記他の構造単位を与える単量体としては特に限定されず、種々の重合性不飽和結合を有する化合物が挙げられる。このような重合性不飽和結合を有する化合物としては、例えば、α−メチルスチレン等のスチレン系単量体；（メタ）アクリロニトリル、（メタ）アクリル酸、（メタ）アクリル酸メチル等の（メタ）アクリル酸エステル、（メタ）アクリルアミド等のアクリル系単量体；エチルビニルエーテル等のビニルエーテル類、無水マレイン酸、酢酸ビニル、ビニルピリジン等が挙げられる。
【００４０】
上記スチレン樹脂中の他の構造単位の含有割合としては、スチレン樹脂を構成する全構造単位に対して、５０モル％未満が好ましく、４０モル％未満がさらに好ましい。
【００４１】
上記スチレン樹脂の重合度、すなわち、上記式（ａ３）で表される構造単位及び他の構造単位の総数としては、５以上２００以下が好ましく、１０以上１５０以下がより好ましい。
【００４２】
上記スチレン樹脂（特にポリビニルフェノール系の重合体）を形成するための前駆重合体としては、市販品を用いることもでき、例えば丸善石油化学製の「マルカリンカーＭ」（ポリ−ｐ−ビニルフェノール）、「リンカーＭＢ」（臭素化ポリ−ｐ−ビニルフェノール）、「リンカーＣＭＭ」（ｐ−ビニルフェノール／メタクリル酸メチル共重合体）、「リンカーＣＨＭ」（ｐ−ビニルフェノール／メタクリル酸２−ヒドロキシエチル共重合体）、「リンカーＣＳＴ」（ｐ−ビニルフェノール／スチレン共重合体）等が挙げられる。
【００４３】
ポリアリーレン樹脂としては、ポリアリーレンエーテル、ポリアリーレンスルフィド、ポリアリーレンエーテルスルホン、ポリアリーレンエーテルケトン等が挙げられる。
【００４４】
樹脂（Ａ）のゲルパーミエーションクロマトグラフィー（ＧＰＣ）で測定したポリスチレン換算重量平均分子量（以下、「Ｍｗ」ともいう）としては、５００〜１００，０００が好ましく、１，０００〜５０，０００がより好ましく、１，２００〜４０，０００がさらに好ましい。
樹脂（Ａ）のＭｗと、ＧＰＣで測定したポリスチレン換算数平均分子量（以下、「Ｍｎ」ともいう）との比（Ｍｗ／Ｍｎ）は、通常１〜５であり、１〜３が好ましい。
【００４５】
また、本発明のレジスト下層膜形成用樹脂組成物は、樹脂（Ａ）を１種のみ含有していてもよいし、２種以上含有していてもよい。
【００４６】
［架橋剤］
上記架橋剤（以下、「架橋剤（Ｂ）」ともいう。）は、下記式（ｉ）で表される部分構造を有する。即ち、架橋剤（Ｂ）を構成する化合物の構造中には、下記式（ｉ）で表される構造が少なくとも含まれている。なお、下記式（ｉ）で表される部分構造が有する結合手には、水素原子が結合していてもよく、それ以外の基が結合していてもよい。
本発明のレジスト下層膜形成用樹脂組成物においては、この架橋剤（Ｂ）と樹脂（Ａ）とが反応した結果、樹脂（Ａ）の芳香環と架橋剤（Ｂ）の多環系芳香環に挟まれたメチレン部位を生じる。このメチレン部位が有する水素原子は酸化されやすいために新たな架橋点を生じ、その新たに生じた架橋点がさらに架橋構造を生じることで材料全体の水素原子含有量が低下する。このため、形成されたレジスト下層膜の曲がり耐性が向上するものと考えられる。
【００４７】
【化５】
2013145368.tif 000006
【００４８】
上記式（ｉ）中、Ｘは、酸素原子、硫黄原子、＊−ＣＯＯ−又は−ＮＲＡ−である。ＲＡは、水素原子又は炭素数１〜３０の１価の炭化水素基である。＊は、Ｒ１と結合する部位を示す。Ｒ１は、水素原子又は炭素数１〜３０の１価の炭化水素基である。Ｒ２は、ヒドロキシ基、スルファニル基、シアノ基、ニトロ基、炭素数１〜３０の１価の炭化水素基、炭素数１〜３０の１価のオキシ炭化水素基又は炭素数１〜３０の１価のスルファニル炭化水素基である。ｎ１は、１〜１２の整数である。ｎ２は、０〜１１の整数である。但し、ｎ１＋ｎ２は１２以下の整数である。Ｘ、Ｒ１及びＲ２がそれぞれ複数の場合、複数のＸ、Ｒ１及びＲ２はそれぞれ同一でも異なっていてもよい。ｐは、１〜３の整数である。
【００４９】
上記Ｒ１、Ｒ２及び−ＮＲＡ−のＲＡで表される炭素数１〜３０の１価の炭化水素基としては、例えば炭素数１〜３０の直鎖状若しくは分岐状の１価の鎖状炭化水素基、炭素数３〜３０の１価の脂環式炭化水素基、炭素数６〜３０の１価の芳香族炭化水素基、又はこれらを組み合わせた基等が挙げられる。
【００５０】
上記炭素数１〜３０の直鎖状若しくは分岐状の１価の鎖状炭化水素基としては、例えばメチル基、エチル基、ｎ−プロピル基、ｉ−プロピル基、ｎ−ブチル基、２−メチルプロピル基、１−メチルプロピル基、ｔ−ブチル基、ペンチル基、へキシル基、オクチル基、ドデシル基等が挙げられる。
【００５１】
上記炭素数３〜３０の１価の脂環式炭化水素基としては、例えばシクロプロピル基、シクロブチル基、シクロペンチル基、シクロへキシル基、シクロオクチル基、シクロドデシル基、ノルボルニル基、アダマンチル基等が挙げられる。
【００５２】
上記炭素数６〜３０の１価の芳香族炭化水素基としては、例えばフェニル基、トリル基、ナフチル基、アントリル基、ベンジル基、フェネチル基、ナフチルメチル基等が挙げられる。
【００５３】
上記炭素数１〜３０の１価のオキシ炭化水素基としては、例えば、メトキシ基、エトキシ基、プロポキシ基等の炭素数１〜３０のアルコキシ基；シクロペンチルオキシ基、ノルボルニルオキシ基等の炭素数３〜３０のシクロアルキルオキシ基；フェノキシ基、トリルオキシ基、ナフチルオキシ基等の炭素数６〜３０のアリールオキシ基；ベンジルオキシ基、ナフチルメトキシ基等の炭素数７〜３０のアラルキルオキシ基などが挙げられる。
【００５４】
上記炭素数１〜３０の１価のスルファニル炭化水素基としては、例えば、メチルスルファニル基、エチルスルファニル基等の炭素数１〜３０のアルキルスルファニル基；シクロペンチルスルファニル基等の炭素数３〜３０のシクロアルキルスルファニル基；フェニルスルファニル基、ナフチルスルファニル基等の炭素数６〜３０のアリールスルファニル基；ベンジルスルファニル基等の炭素数７〜３０のアラルキルスルファニル基などが挙げられる。
【００５５】
上記ｎ１としては１〜８の整数が好ましく、１〜５の整数がより好ましく、１〜３の整数がさらに好ましい。
上記ｎ２としては０〜７の整数が好ましく、０〜５の整数がより好ましく、０〜３の整数がさらに好ましい。
上記ｎ１＋ｎ２としては１以上８以下の整数が好ましく、１以上７以下がより好ましい。ｐとしては、１又は２が好ましい。
【００５６】
上記架橋剤（Ｂ）としては、例えば、下記式（ｂ１）で表される化合物、下記式（ｂ２）で表される化合物等が挙げられる。
【００５７】
【化６】
2013145368.tif 000007
【００５８】
上記式（ｂ１）中、Ｘ、Ｒ１及びＲ２は、上記式（ｉ）と同義である。Ｒ３は、単結合、置換若しくは非置換の炭素数１〜３０の２価の炭化水素基、−ＣＯ−、−ＣＯＯ−、−ＯＣＯ−、−Ｏ−、−ＣＳ−、−Ｓ−、−ＳＯ−、−ＳＯ２−若しくは−ＮＲＢ−であるか、又はこれらの基を組み合わせた２価の基である。ＲＢは、水素原子又は炭素数１〜３０の１価の炭化水素基である。Ｒ４は、ｎ７が１の場合、単結合、置換若しくは非置換の炭素数１〜３０の２価の炭化水素基、−ＣＯ−、−ＣＯＯ−、−ＯＣＯ−、−Ｏ−、−ＣＳ−、−Ｓ−、−ＳＯ−、−ＳＯ２−若しくは−ＮＲＣ−であるか、又はこれらの基を組み合わせた２価の基であり、ｎ７が２以上の場合、置換若しくは非置換の炭素数１〜３０の（ｎ７＋１）価の炭化水素基であるか、又はこの炭化水素基と−ＣＯ−、−ＣＯＯ−、−ＯＣＯ−、−Ｏ−、−ＣＳ−、−Ｓ−、−ＳＯ−、−ＳＯ２−及び−ＮＲＣ−からなる群より選ばれる少なくとも１種とを組み合わせた（ｎ７＋１）価の基である。ＲＣは、水素原子又は炭素数１〜３０の１価の炭化水素基である。ｎ３は、１〜１１の整数である。ｎ４は、０〜１１の整数である。但し、ｎ３＋ｎ４は、１１以下の整数である。ｎ５は、１〜１１の整数である。ｎ６は、０〜１１の整数である。但し、ｎ５＋ｎ６は１１以下の整数である。ｎ７は、１〜９の整数である。ｎ７が２以上の場合、複数のＲ３は同一でも異なっていてもよい。ｑは、１〜３の整数である。ｒは、１〜３の整数である。
【００５９】
上記Ｒ３で表される炭素数１〜３０の２価の炭化水素基としては、例えば炭素数１〜３０の直鎖状又は分岐状の２価の鎖状炭化水素基、炭素数３〜３０の２価の脂環式炭化水素基、炭素数６〜３０の２価の芳香族炭化水素基、これらの基を組み合わせた基等が挙げられる。
【００６０】
上記炭素数１〜３０の直鎖状又は分岐状の２価の鎖状炭化水素基としては、炭素数２〜８の直鎖状又は分岐状のアルキレン基が好ましく、例えば、エチレン基、プロピレン基、ブチレン基、ヘキシレン基、オクチレン基等が挙げられる。
【００６１】
上記炭素数３〜３０の２価の脂環式炭化水素基としては、炭素数５〜１２の脂環式炭化水素基が好ましく、例えば、シクロペンチレン基、シクロヘキシレン基等の単環の脂環式炭化水素基；ノルボルナン、アダマンタン等の多環式炭化水素から２つの水素原子を除いた基等が挙げられる。
【００６２】
上記炭素数６〜２０の２価の芳香族炭化水素基としては、炭素数６〜１５の芳香族炭化水素基が好ましく、例えば、フェニレン基、トリレン基、ナフチレン基等が挙げられる。
【００６３】
上記Ｒ４で表される炭素数１〜３０の（ｎ７＋１）価の炭化水素基としては、例えば炭素数１〜３０の直鎖状又は分岐状の（ｎ７＋１）価の鎖状炭化水素基、炭素数３〜３０の２価の脂環式炭化水素基、炭素数６〜３０の（ｎ７＋１）価の芳香族炭化水素基、これらの基を組み合わせた基等が挙げられる。
【００６４】
上記炭素数１〜３０の（ｎ７＋１）価の鎖状炭化水素基としては、例えば、メタン、エタン、プロパン、ブタン、エチレン、アセチレンの鎖状炭化水素等から（ｎ７＋１）個の水素原子を除いた基等が挙げられる。
【００６５】
上記炭素数３〜３０の（ｎ７＋１）価の脂環式炭化水素基としては、例えば、シクロプロパン、シクロブタン、シクロペンタン、シクロヘキサン等の脂環式炭化水素から（ｎ７＋１）個の水素原子を除いた基等が挙げられる。
【００６６】
上記炭素数６〜３０の（ｎ７＋１）価の芳香族炭化水素基としては、例えば、ベンゼン、ナフタレン、アントラセン、ピレン、コロネン等の芳香族炭化水素から（ｎ７＋１）個の水素原子を除いた基等が挙げられる。
【００６７】
上記Ｒ３及びＲ４の炭化水素基が有する置換基としては、例えば、ハロゲン原子、ヒドロキシ基等が挙げられる。上記ハロゲン原子としては、例えば、フッ素、塩素、臭素、ヨウ素等が挙げられる。
【００６８】
上記Ｒ３で表される上記２価の炭化水素基と、−ＣＯ−、−ＣＯＯ−、−ＯＣＯ−、−Ｏ−、−ＣＳ−、−Ｓ−、−ＳＯ−、−ＳＯ２−及び−ＮＲＢ−からなる群より選ばれる少なくとも１種とを組み合わせた基としては、例えば下記式（Ｒ−１）〜（Ｒ−４）で表される構造から２個の水素原子を除いた基等が挙げられる。
【００６９】
また、上記Ｒ４で表される上記２価の炭化水素基と、−ＣＯ−、−ＣＯＯ−、−ＯＣＯ−、−Ｏ−、−ＣＳ−、−Ｓ−、−ＳＯ−、−ＳＯ２−及び−ＮＲＣ−からなる群より選ばれる少なくとも１種とを組み合わせた基としては、下記式（Ｒ−１）〜（Ｒ−４）で表される構造から（ｎ７＋１）個の水素原子を除いた基等が挙げられる。
【００７０】
【化７】
2013145368.tif 000008
【００７１】
上記式（Ｒ−１）〜（Ｒ−４）中、Ａｒ４０は、炭素数６〜２０のｎ１１価の芳香族炭化水素基である。Ａｒ４１は、それぞれ独立して、炭素数６〜２０の（ｎ１２＋１）価の芳香族炭化水素基である。Ａｒ４２は、炭素数６〜２０の（ｎ１３＋２）価の芳香族炭化水素基である。Ａｒ４３は、炭素数６〜２０の（ｎ１５＋ｎ１６）価の芳香族炭化水素基である。Ａｒ４１及びＡｒ４２がそれぞれ複数の場合、複数のＡｒ４１及びＡｒ４２はそれぞれ同一でも異なっていてもよい。
Ｒ４０は、それぞれ独立して、炭素数１〜１０の１価の鎖状炭化水素基若しくは炭素数３〜１０の１価の脂環式炭化水素基であるか、又はこれらの基と、−ＣＯ−、−ＣＯＯ−、−ＯＣＯ−、−Ｏ−、−ＣＳ−、−Ｓ−、−ＳＯ−、−ＳＯ２−及び−ＮＲＧ−からなる群より選ばれる少なくとも１種の基とを組み合わせた基である。Ｒ４０が複数の場合、Ｒ４０は同一でも異なっていてもよい。ＲＧは、水素原子又は炭素数１〜２０の１価の炭化水素基である。
Ｒ４１は、それぞれ独立して、単結合、−ＣＯ−、−ＣＯＯ−、−ＯＣＯ−、−Ｏ−、−ＣＳ−、−Ｓ−、−ＳＯ−、−ＳＯ２−、−ＮＲＨ−、炭素数１〜１０の２価の鎖状炭化水素基、炭素数３〜１０の２価の脂環式炭化水素基であるか、又は、これらの基を組み合わせた２価の基である。Ｒ４１が複数の場合、複数のＲ４１は同一でも異なっていてもよい。ＲＨは、水素原子又は炭素数１〜２０の炭化水素基である。
Ｒ４２及びＲ４３は、炭素数１〜１０の１価の鎖状炭化水素基若しくは炭素数３〜１０の１価の脂環式炭化水素基であるか、又はこれらの基が互いに合わせられこれらが結合するＹと共に構成される環構造を表す。
ｎ１１は、１〜６の整数である。ｎ１２は、０〜５の整数である。ｎ１３は、０〜４の整数である。ｎ１４は、０〜５の整数である。ｎ１５は、１〜６の整数である。ｎ１６は、０〜５の整数である。Ｙは、−ＣＯ−、−ＣＯＯ−、−ＯＣＯ−、−Ｏ−、−ＣＳ−、−Ｓ−、−ＳＯ−、−ＳＯ２−又は−ＮＲＩ−である。ＲＩは、水素原子又は炭素数１〜２０の炭化水素基である。
Ｒ４０、Ｒ４１、Ａｒ４１及びＡｒ４２がそれぞれ複数の場合、複数のＲ４０、Ｒ４１、Ａｒ４１及びＡｒ４２はそれぞれ同一でも異なっていてもよい。
【００７２】
上記式（Ｒ−１）〜（Ｒ−４）のＲ４０、Ｒ４２及びＲ４３で表される炭素数１〜１０の１価の鎖状炭化水素基としては、例えば、メチル基、エチル基、ｎ−プロピル基、ｉ−プロピル基、ｎ−ブチル基、２−メチルプロピル基、１−メチルプロピル基、ｔ−ブチル基等が挙げられる。
【００７３】
上記式（Ｒ−１）〜（Ｒ−４）のＲ４０、Ｒ４２及びＲ４３で表される炭素数１〜１０の１価の脂環式炭化水素基としては、例えばシクロプロピル基、シクロブチル基、シクロペンチル基、シクロへキシル基、シクロオクチル基、シクロドデシル基等が挙げられる。
【００７４】
上記式（Ｒ−２）〜（Ｒ−３）のＲ４１で表される炭素数１〜１０の２価の鎖状炭化水素基としては、例えば、メチレン基、エチレン基、１，２−プロピレン基、１，３−プロピレン基、テトラメチレン基、ペンタメチレン基、ヘキサメチレン基、ヘプタメチレン基、オクタメチレン基等が挙げられる。
【００７５】
上記式（Ｒ−２）〜（Ｒ−３）のＲ４１で表される炭素数３〜１０の２価の脂環式炭化水素基としては、例えば、シクロペンチレン基、シクロヘキシレン基等の単環の脂環式炭化水素基；ノルボルナン、アダマンタン等の多環式炭化水素から２つの水素原子を除いた基等が挙げられる。
【００７６】
また、上記式（Ｒ−１）〜（Ｒ−４）におけるＲ４０〜Ｒ４３は、置換基を有していてもよい。この置換基としては、例えば、ハロゲン原子、ヒドロキシ基等が挙げられる。
上記ハロゲン原子としては、例えば、フッ素、塩素、臭素、ヨウ素等が挙げられる。
【００７７】
上記式（ｂ１）のｎ３及びｎ５としては１〜７の整数が好ましく、１〜５の整数がより好ましく、１〜３の整数がさらに好ましい。
上記式（ｂ１）のｎ４及びｎ６としては０〜７の整数が好ましく、０〜５の整数がより好ましく、０〜３の整数がさらに好ましい。
上記式（ｂ１）のｎ７としては１〜５の整数が好ましく、１〜３の整数がより好ましく、１がさらに好ましい。上記式（ｂ１）のｑとしては、１又は２が好ましく、１がより好ましい。上記式（ｂ１）のｒとしては、１又は２が好ましく、１がより好ましい。
【００７８】
【化８】
2013145368.tif 000009
【００７９】
上記式（ｂ２）中、Ｘ、Ｒ１及びＲ２は、上記式（ｉ）と同義である。ｎ８は、１〜１２の整数である。ｎ９は、０〜１１の整数である。但し、ｎ８＋ｎ９は１２以下の整数である。ｓは、１〜３の整数である。
【００８０】
上記式（ｂ２）のｎ８としては１〜８の整数が好ましく、１〜５の整数がより好ましく、１〜３の整数がさらに好ましい。
上記式（ｂ２）のｎ９としては０〜７の整数が好ましく、０〜５の整数がより好ましく、０〜３の整数がさらに好ましい。ｓとしては、１又は２が好ましい。
【００８１】
架橋剤（Ｂ）としては、例えば、下記式（Ｂ−１）〜（Ｂ−１２）で表される化合物等が挙げられる。
【００８２】
【化９】
2013145368.tif 000010
【００８３】
【化１０】
2013145368.tif 000011
【００８４】
上記式（Ｂ−６）、（Ｂ−８）、（Ｂ−１１）及び（Ｂ−１２）中、Ａｃは、アセチル基（−ＣＯＣＨ３）である。
【００８５】
これらの架橋剤（Ｂ）は、１種単独で用いてもよいし、２種以上を組み合わせて用いてもよい。
【００８６】
架橋剤（Ｂ）の配合量は、樹脂（Ａ）１００質量部に対し、通常、５００質量部以下であり、好ましくは１質量部以上１００質量部以下であり、より好ましくは、２質量部以上５０質量部以下である。
【００８７】
［他の架橋剤］
当該レジスト下層膜形成用樹脂組成物には、本発明の効果を損なわない範囲において、上述の架橋剤（Ｂ）以外の他の架橋剤が配合されていてもよい。
他の架橋剤としては、例えば、多核フェノール類、種々の市販の硬化剤等が挙げられる。このような他の架橋剤としては、例えば、特開２００４−１６８７４８号公報における段落［００８５］〜［００８６］に記載の架橋剤等を用いることができる。
これらの他の架橋剤は、１種単独で用いてもよいし、２種以上を組み合わせて用いてもよく、多核フェノール類と硬化剤とを併用することもできる。
【００８８】
他の架橋剤の配合量としては、樹脂（Ａ）１００質量部に対し、通常、５００質量部以下、好ましくは１００質量部以下である。
【００８９】
［溶媒］
当該レジスト下層膜形成用樹脂組成物は、上述の樹脂（Ａ）及び架橋剤（Ｂ）を含むものであるが、この組成物は、通常、樹脂（Ａ）を溶解する溶媒（以下、「溶媒（Ｃ）」ともいう）を含む液状の組成物である。
溶媒（Ｃ）としては、樹脂（Ａ）を溶解しうるものであれば特に限定されないが、例えば、特開２００４−１６８７４８号公報における段落［００７０］〜［００７３］に記載のもの等を用いることができる。
【００９０】
これらの溶媒（Ｃ）の中でも、プロピレングリコールモノメチルエーテル、エチレングリコールモノエチルエーテルアセテート、乳酸エチル、酢酸ｎ−ブチル、３−エトキシプロピオン酸エチル、３−メトキシプロピオン酸メチル；２−ヘプタノン、シクロヘキサノン等のケトン類；γ−ブチロラクトンが好ましい。
なお、溶媒（Ｃ）は、１種単独で用いてもよいし、２種以上を組み合わせて用いてもよい。
【００９１】
溶媒（Ｃ）の使用量は、得られる組成物の固形分濃度が、通常１〜８０質量％、好ましくは３〜４０質量％、さらに好ましくは５〜３０質量％となる範囲である。
【００９２】
当該レジスト下層膜形成用樹脂組成物には、本発明の効果を損なわない範囲で、必要に応じて、酸発生剤（Ｄ）、促進剤（Ｅ）、その他の添加剤（Ｆ）等を配合することができる。これらの中でも、酸発生剤（Ｄ）が配合されていることが好ましい。
【００９３】
［酸発生剤（Ｄ）］
上記酸発生剤（Ｄ）は、露光又は加熱により酸を発生する成分である。当該レジスト下層膜形成用樹脂組成物は、この酸発生剤（Ｄ）を含有することにより、常温を含む比較的低温で樹脂（Ａ）等の分子鎖間で有効に架橋反応を生起させることが可能となる。
【００９４】
露光により酸を発生する酸発生剤（以下、「光酸発生剤」という。）としては、例えば、特開２００４−１６８７４８号公報における段落［００７７］〜［００８１］に記載の酸発生剤等が挙げられる。
【００９５】
また、加熱により酸を発生する酸発生剤（以下、「熱酸発生剤」という。）としては、上述の光酸発生剤として例示されているオニウム塩系酸発生剤以外にも、例えば、２，４，４，６−テトラブロモシクロヘキサジエノン、ベンゾイントシレート、２−ニトロベンジルトシレート、アルキルスルホネート類等が挙げられる。
【００９６】
これらの酸発生剤の中でも、熱酸発生剤が好ましく、オニウム塩系酸発生剤がより好ましく、ヨードニウム塩系酸発生剤がさらに好ましく、ジフェニルヨードニウムトリフルオロメタンスルホネート、ジフェニルヨードニウムノナフルオロ−ｎ−ブタンスルホネート、ジフェニルヨードニウムピレンスルホネート、ジフェニルヨードニウムｎ−ドデシルベンゼンスルホネート、ジフェニルヨードニウム１０−カンファースルホネート、ジフェニルヨードニウムナフタレンスルホネート、ビス（４−ｔ−ブチルフェニル）ヨードニウムトリフルオロメタンスルホネート、ビス（４−ｔ−ブチルフェニル）ヨードニウムノナフルオロ−ｎ−ブタンスルホネート、ビス（４−ｔ−ブチルフェニル）ヨードニウムｎ−ドデシルベンゼンスルホネート、ビス（４−ｔ−ブチルフェニル）ヨードニウム１０−カンファースルホネート、ビス（４−ｔ−ブチルフェニル）ヨードニウムナフタレンスルホネートが特に好ましく、ジフェニルヨードニウムトリフルオロメタンスルホネートがさらに特に好ましい。
【００９７】
酸発生剤（Ｄ）の配合量としては、樹脂（Ａ）１００質量部に対し、通常、５，０００質量部以下であり、０．１〜１，０００質量部が好ましく、０．１〜１００質量部がより好ましい。酸発生剤（Ｄ）は、１種単独で又は２種以上を組み合わせて用いることができる。酸発生剤（Ｄ）として、光酸発生剤と熱酸発生剤とを併用してもよい。
【００９８】
［促進剤（Ｅ）］
上記促進剤（Ｅ）としては、酸化架橋に必要な脱水素反応を十分に引き起こすための一電子酸化剤等が挙げられる。一電子酸化剤とは、それ自身が一電子移動を受ける酸化剤を意味する。例えば、硝酸セリウム（ＩＶ）アンモニウムの場合では、セリウムイオン（ＩＶ）が一電子を得てセリウムイオン（ＩＩＩ）へと変化する。又はハロゲン等のラジカル性の酸化剤は、一電子を得てアニオンへと転化する。このように、一電子を被酸化物（基質や触媒等）から奪うことにより、被酸化物を酸化する現象を一電子酸化と称し、この時一電子を受け取る成分を一電子酸化剤とよぶ。
一電子酸化剤の代表的な例として、（ａ）金属化合物、（ｂ）過酸化物、（ｃ）ジアゾ化合物、（ｄ）ハロゲン又はハロゲン酸等が挙げられる。
【００９９】
上記（ａ）金属化合物としては、例えば、セリウム、鉛、銀、マンガン、オスミウム、ルテニウム、バナジウム、タリウム、銅、鉄、ビスマス、ニッケルを含む金属化合物等が挙げられる。具体的には、（ａ１）硝酸セリウム（ＩＶ）アンモニウム（ＣＡＮ；ヘキサニトラトセリウム（ＩＶ）酸アンモニウム）、酢酸セリウム（ＩＶ）、硝酸セリウム（ＩＶ）、硫酸セリウム（ＩＶ）等のセリウム塩（例えば、四価のセリウム塩）、（ａ２）四酢酸鉛、酸化鉛（ＩＶ）等の鉛化合物（例えば、四価の鉛化合物）、（ａ３）酸化銀（Ｉ）、酸化銀（ＩＩ）、炭酸銀（Ｆｅｔｉｚｏｎ試薬）、硝酸銀等の銀化合物、（ａ４）過マンガン酸塩、活性二酸化マンガン、マンガン（ＩＩＩ）塩等のマンガン化合物、（ａ５）四酸化オスミウム等のオスミウム化合物、（ａ６）四酸化ルテニウム等のルテニウム化合物、（ａ７）ＶＯＣｌ３、ＶＯＦ３、Ｖ２Ｏ５、ＮＨ４ＶＯ３、ＮａＶＯ３等のバナジウム化合物、（ａ８）酢酸タリウム（ＩＩＩ）、トリフルオロ酢酸タリウム（ＩＩＩ）、硝酸タリウム（ＩＩＩ）等のタリウム化合物、（ａ９）酢酸銅（ＩＩ）、銅（ＩＩ）トリフルオロメタンスルホネート、銅（ＩＩ）トリフルオロボレート、塩化銅（ＩＩ）、酢酸銅（Ｉ）等の銅化合物、（ａ１０）塩化鉄（ＩＩＩ）、ヘキサシアノ鉄（ＩＩＩ）酸カリウム等の鉄化合物、（ａ１１）ビスマス酸ナトリウム等のビスマス化合物、（ａ１２）過酸化ニッケル等のニッケル化合物等が挙げられる。
【０１００】
上記（ｂ）過酸化物としては、例えば、過酢酸、ｍ−クロロ過安息香酸等の過酸；過酸化水素や、ｔ−ブチルヒドロペルオキシド等のアルキルヒドロキシペルオキシド等のヒドロキシペルオキシド類；過酸化ジアシル、過酸エステル、過酸ケタール、ペルオキシ二炭酸塩、過酸化ジアルキル、過酸ケトン等が挙げられる。
上記（ｃ）ジアゾ化合物としては、例えば、２，２’−アゾビスイソブチロニトリル等が挙げられる。
上記（ｄ）ハロゲン又はハロゲン酸としては、例えば、塩素、臭素、ヨウ素から選ばれるハロゲン、過ハロゲン酸、ハロゲン酸、亜ハロゲン酸、次亜ハロゲン酸及びこれらの塩等が挙げられる。なお、ハロゲン酸におけるハロゲンとしては、塩素、臭素、ヨウ素が挙げられる。又はハロゲン酸又はその塩である具体的な化合物としては、例えば、過塩素酸ナトリウム、臭素酸ナトリウム等が挙げられる。
【０１０１】
これらの一電子酸化剤のなかでも、（ｂ）過酸化物、（ｃ）ジアゾ化合物が好ましく、特に、ｍ−クロロ過安息香酸、ｔ−ブチルヒドロペルオキシド、２，２’−アゾビスイソブチロニトリルが好ましい。これらを用いた場合には、基板上に金属残留物等が付着するおそれが少ないので好ましい。
なお、これらの一電子酸化剤等の促進剤（Ｅ）は、１種単独で用いてもよいし、２種以上を組み合わせて用いてもよい。
【０１０２】
促進剤（Ｅ）の配合量としては、樹脂（Ａ）１００質量部に対し、通常、１，０００質量部以下であり、０．０１〜５００質量部が好ましく、０．１〜１００質量部がより好ましい。
【０１０３】
［その他の添加剤（Ｆ）］
上記その他の添加剤（Ｆ）としては、バインダー樹脂、放射線吸収剤、界面活性剤等が挙げられる。これらのその他の添加剤（Ｆ）は、それぞれ１種単独で、又は２種以上を組み合わせて用いることができる。
これらのその他の添加剤（Ｆ）としては、例えば、特開２００４−１６８７４８号公報における段落［００８８］〜［００９３］に記載のもの等を用いることができる。
【０１０４】
上記バインダー樹脂としては、種々の熱可塑性樹脂や熱硬化性樹脂（上述の樹脂（Ａ）を除く）を使用することができる。熱可塑性樹脂は、添加した熱可塑性樹脂の流動性や機械的特性等を下層膜に付与する作用を有する成分である。また、熱硬化性樹脂は、加熱により硬化して溶媒に不溶となり、得られるレジスト下層膜と、その上に形成されるレジスト膜との間のインターミキシングを防止する作用を有する成分であり、バインダー樹脂として好ましく使用することができる。これらの中でも、尿素樹脂類、メラミン樹脂類、芳香族炭化水素樹脂類等の熱硬化性樹脂が好ましい。
【０１０５】
バインダー樹脂の配合量としては、樹脂（Ａ）１００質量部に対し、通常２０質量部以下であり、１０質量部以下が好ましい。
【０１０６】
上記放射線吸収剤の配合量としては、樹脂（Ａ）１００質量部に対し、通常１００質量部以下であり、５０質量部以下が好ましい。
【０１０７】
上記界面活性剤は、塗布性、ストリエーション、ぬれ性、現像性等を改良する作用を有する成分である。
【０１０８】
界面活性剤の配合量としては、樹脂（Ａ）１００質量部に対し、通常、１５質量部以下であり、１０質量部以下が好ましい。
【０１０９】
また、当該レジスト下層膜形成用樹脂組成物には、上述のその他の添加剤（Ｆ）以外にも、例えば、保存安定剤、消泡剤、接着助剤等を配合することができる。
【０１１０】
［２］レジスト下層膜
本発明のレジスト下層膜は、当該レジスト下層膜形成用樹脂組成物によって形成されるものである。なお、レジスト下層膜形成用樹脂組成物については、上述の本発明のレジスト下層膜形成用樹脂組成物の説明をそのまま適用することができる。
このレジスト下層膜は、基板上にレジスト下層膜を形成し、レジスト下層膜上にレジストパターンを形成後、レジストパターンを一旦、レジスト下層膜に転写して下層膜パターンを形成した後、この下層膜パターンをエッチングマスクとして用いて基板に転写する多層レジストプロセスに好適に用いることができる。
【０１１１】
上記レジスト下層膜の水素含量は０〜５０ａｔｏｍ％が好ましく、０〜３５ａｔｏｍ％がより好ましい。なお、レジスト下層膜における水素含量の測定方法は、後述する実施例と同様である。
このようなレジスト下層膜を形成する方法は特に限定されないが、例えば、後述の本発明のレジスト下層膜の形成方法等が挙げられる。
【０１１２】
［３］レジスト下層膜の形成方法
本発明のレジスト下層膜の形成方法は、当該レジスト下層膜形成用樹脂組成物を用い、塗膜を形成する工程と、上記塗膜を加熱する工程とを有する。なお、レジスト下層膜形成用樹脂組成物については、上述の当該レジスト下層膜形成用樹脂組成物の説明をそのまま適用することができる。
【０１１３】
上記レジスト下層膜は、通常、基板の上面側に形成される。上記基板としては、例えば、シリコンウェハ、アルミニウムで被覆したウェハー等を使用することができる。
また、基板へのレジスト下層膜形成用樹脂組成物の塗布方法は特に限定されず、例えば、回転塗布、流延塗布、ロール塗布等の適宜の方法で実施することができる。
【０１１４】
また、上記塗膜の加熱は、通常、大気下で行われる。
この際の加熱温度は、通常、３００℃〜５００℃であり、好ましくは３５０℃〜４５０℃である。この加熱温度が３００℃未満である場合、酸化架橋が十分に進行せず、下層膜として必要な特性が発現しないおそれがある。
この際の加熱時間は３０〜１，２００秒であり、好ましくは６０〜６００秒である。
【０１１５】
さらに、塗膜硬化時の酸素濃度は５容量％以上であることが望ましい。塗膜形成時の酸素濃度が低い場合、レジスト下層膜の酸化架橋が十分に進行せず、レジスト下層膜として必要な特性が発現できないおそれがある。
【０１１６】
また、塗膜を３００℃〜５００℃の温度で加熱する前に、６０℃〜２５０℃の温度で予備加熱しておいてもよい。
予備加熱における加熱時間は特に限定されないが、１０秒〜３００秒であることが好ましく、３０秒〜１８０秒がより好ましい。
この予備加熱を行うことにより、溶媒を予め気化させて、膜を緻密にしておくことで、脱水素反応を効率良く進めることができる。
【０１１７】
また、当該レジスト下層膜の形成方法においては、通常、上記塗膜の加熱により塗膜が硬化され、レジスト下層膜が形成されるが、レジスト下層膜形成用組成物に所定の光硬化剤（架橋剤）を含有させることにより、加熱された塗膜に対する露光工程を設けて、光硬化させ、レジスト下層膜を形成することもできる。この際に露光される放射線は、レジスト下層膜形成用樹脂組成物に配合されている酸発生剤の種類に応じて、可視光線、紫外線、遠紫外線、Ｘ線、電子線、γ線、分子線、イオンビーム等から適切に選択される。
【０１１８】
［４］パターン形成方法
本発明のパターン形成方法は、
当該レジスト下層膜形成用樹脂組成物を用い、基板の上面側にレジスト下層膜を形成する工程（以下、「工程（１）」ともいう）と、
レジスト組成物を用い、上記レジスト下層膜の上面側にレジスト膜を形成する工程（以下、「工程（２）」ともいう）と、
上記レジスト膜を露光する工程（以下、「工程（３）」ともいう）と、
上記露光されたレジスト膜の現像により、レジストパターンを形成する工程（以下、「工程（４）」ともいう）と、
上記レジストパターンをマスクとし、上記レジスト下層膜及び上記基板を順次ドライエッチングする工程（以下、「工程（５）」ともいう）と
を有する。
【０１１９】
［工程（１）］
上記工程（１）では、基板の上面側にレジスト下層膜が形成される。なお、このレジスト下層膜の形成方法については、上述の説明をそのまま適用することができる。
この工程（１）で形成されるレジスト下層膜の膜厚は、通常、０．１μｍ〜５μｍである。
【０１２０】
また、このパターン形成方法においては、上記工程（１）の後に、必要に応じて、レジスト下層膜上に中間層（中間膜）を形成する工程（１’）をさらに備えていてもよい。
この中間層は、レジストパターン形成において、レジスト下層膜及び／又はレジスト膜が有する機能をさらに補ったり、これらが有していない機能を得るために、これらの機能が付与された層のことである。例えば、反射防止膜を中間層として形成した場合、レジスト下層膜の反射防止機能をさらに補うことができる。
【０１２１】
この中間層は、有機化合物や無機酸化物により形成することができる。有機化合物としては、例えば、Ｂｒｅｗｅｒ  Ｓｃｉｅｎｃｅ製の「ＤＵＶ−４２」、「ＤＵＶ−４４」、「ＡＲＣ−２８」、「ＡＲＣ−２９」等の商品名で市販されている材料や、ローム  アンド  ハース製の「ＡＲ−３」、「ＡＲ―１９」等の商品名で市販されている材料等を用いることができる。また、無機酸化物としては、例えば、ＪＳＲ製の「ＮＦＣ  ＳＯＧ０１」、「ＮＦＣ  ＳＯＧ０４」、「ＮＦＣ  ＳＯＧ０８０」等の商品名で市販されている材料やＣＶＤ法により形成されるポリシロキサン、酸化チタン、酸化アルミナ、酸化タングステン等を用いることができる。
【０１２２】
中間層を形成するための方法は特に限定されないが、例えば、塗布法やＣＶＤ法等を用いることができる。これらのなかでも、塗布法が好ましい。塗布法を用いた場合、レジスト下層膜を形成後、中間層を連続して形成することができる。
また、中間層の膜厚は特に限定されず、中間層に求められる機能に応じて適宜選択されるが、１０ｎｍ〜３，０００ｎｍが好ましく、２０ｎｍ〜３００ｎｍがより好ましい。
【０１２３】
［工程（２）］
上記工程（２）では、レジスト組成物を用いて、レジスト下層膜の上面側にレジスト膜が形成される。具体的には、得られるレジスト膜が所定の膜厚となるようにレジスト組成物を塗布した後、プレベークすることによって塗膜中の溶媒を揮発させる等により、レジスト膜が形成される。
レジスト組成物としては、例えば、光酸発生剤を含有するポジ型又はネガ型の化学増幅型レジスト組成物、アルカリ可溶性樹脂とキノンジアジド系感光剤とからなるポジ型レジスト組成物、アルカリ可溶性樹脂と架橋剤とからなるネガ型レジスト組成物等が挙げられる。
レジスト膜をレジスト下層膜上に形成させる際に使用されるレジスト組成物は、固形分濃度が、通常、５〜５０質量％程度であり、一般に、例えば、孔径０．２μｍ程度のフィルターでろ過して、レジスト膜の形成に供される。なお、この工程では、市販のレジスト組成物をそのまま使用することもできる。
【０１２４】
レジスト組成物の塗布方法は特に限定されず、例えば、スピンコート法等により実施することができる。
また、プレベークの温度は、使用されるレジスト組成物の種類等に応じて適宜調整されるが、通常、３０℃〜２００℃程度、好ましくは５０℃〜１５０℃である。
【０１２５】
［工程（３）］
上記工程（３）では、得られたレジスト膜の所定領域に放射線が照射され、選択的に露光が行われる。
露光に用いられる放射線としては、レジスト組成物に使用される光酸発生剤の種類に応じて、可視光線、紫外線、遠紫外線、Ｘ線、電子線、γ線、分子線、イオンビーム等から適切に選択されるが、遠紫外線が好ましく、特にＫｒＦエキシマレーザー（２４８ｎｍ）、ＡｒＦエキシマレーザー（１９３ｎｍ）、Ｆ２エキシマレーザー（波長１５７ｎｍ）、Ｋｒ２エキシマレーザー（波長１４７ｎｍ）、ＡｒＫｒエキシマレーザー（波長１３４ｎｍ）、極紫外線（波長１３ｎｍ等）が好ましい。
【０１２６】
［工程（４）］
上記工程（４）では、露光後のレジスト膜を現像液で現像することで、レジストパターンが形成される。
この工程で用いられる現像液は、使用されるレジスト組成物の種類に応じて適宜選択される。具体的には、例えば、水酸化ナトリウム、水酸化カリウム、炭酸ナトリウム、珪酸ナトリウム、メタ珪酸ナトリウム、アンモニア、エチルアミン、ｎ−プロピルアミン、ジエチルアミン、ジ−ｎ−プロピルアミン、トリエチルアミン、メチルジエチルアミン、ジメチルエタノールアミン、トリエタノールアミン、テトラメチルアンモニウムヒドロキシド、テトラエチルアンモニウムヒドロキシド、ピロール、ピペリジン、コリン、１，８−ジアザビシクロ［５．４．０］−７−ウンデセン、１，５−ジアザビシクロ［４．３．０］−５−ノネン等のアルカリ性水溶液が挙げられる。
また、これらのアルカリ性水溶液には、水溶性有機溶剤、例えば、メタノール、エタノール等のアルコール類や、界面活性剤を適量添加することもできる。
【０１２７】
また、上記現像液での現像後、洗浄し、乾燥することによって、所定のレジストパターンが形成される。
なお、この工程では、解像度、パターンプロファイル、現像性等を向上させるため、現像前の上記露光後に、ポストベークを行うことができる。このポストベークの温度は、使用されるレジスト組成物の種類等に応じて適宜調整されるが、通常、５０℃〜２００℃程度、好ましくは７０℃〜１５０℃である。
なお、本発明におけるレジストパターンを形成する方法は、ナノインプリント法等の現像工程を経ないものであってもよい。
【０１２８】
［工程（５）］
上記工程（５）では、得られたレジストパターンをマスクとし、例えば、酸素プラズマ等のガスプラズマを用いて、レジスト下層膜及び基板のドライエッチングを順次行うことにより、所定の基板パターンが得られる。
【０１２９】
本発明のレジスト下層膜形成用樹脂組成物を用いたパターン形成方法としては、上述のパターン形成方法以外にも、ナノインプリント法等を用いたレジストパターンの形成方法を含むパターン形成方法を挙げることができる。
【実施例】
【０１３０】
以下、実施例を挙げて、本発明の実施の形態を更に具体的に説明する。但し、本発明は、これらの実施例に何ら制約されるものではない。ここで、「部」及び「％」は、特記しない限り質量基準である。
【０１３１】
なお、本実施例における重量平均分子量（Ｍｗ）の測定は、東ソー製ＧＰＣカラム（Ｇ２０００ＨＸＬ：２本、Ｇ３０００ＨＸＬ：１本）を用い、流量：１．０ｍＬ／分、溶出溶媒：テトラヒドロフラン、カラム温度：４０℃の分析条件で、単分散ポリスチレンを標準とするゲルパーミエーションクロマトグラフ（検出器：示差屈折計）により測定した。
【０１３２】
［１］樹脂の合成
＜合成例１＞
コンデンサー、温度計、攪拌装置を備えた反応装置に２，７−ジヒドロキシナフタレン１００部、プロピレングリコールモノメチルエーテルアセテート１００部、及びパラホルムアルデヒド５０部を仕込み、蓚酸２部を添加し、脱水しながら１２０℃に昇温して、５時間反応させた後、下記式（Ａ−１）で表される構造単位を有する樹脂（Ａ−１）を得た。
得られた樹脂（Ａ−１）の重量平均分子量（Ｍｗ）は２，０００であった。
【０１３３】
【化１１】
2013145368.tif 000012
【０１３４】
＜合成例２＞
コンデンサー、温度計、攪拌装置を備えた反応装置にフルオレンビスフェノール１００部、プロピレングリコールモノメチルエーテルアセテート１００部、及びパラホルムアルデヒド５０部を仕込み、蓚酸２部を添加し、脱水しながら１２０℃に昇温して、５時間反応させた後、下記式（Ａ−２）で表される構造単位を有する樹脂（Ａ−２）を得た。
得られた樹脂（Ａ−２）の重量平均分子量（Ｍｗ）は４，０００であった。
【０１３５】
【化１２】
2013145368.tif 000013
【０１３６】
＜合成例３＞
温度計を備えたセパラブルフラスコに、窒素下で、アセナフチレン１００部、トルエン７８部、ジオキサン５２部、及びアゾビスイソブチロニトリル３部を仕込み、７０℃で５時間攪拌した。ここで得られた分子量１０，０００の樹脂に、ｐ−トルエンスルホン酸１水和物５．２部、パラホルムアルデヒド４０部を添加して、１２０℃に昇温し、更に６時間攪拌した。その後、反応溶液を多量のイソプロパノール中に投入し、沈殿した樹脂をろ過して、下記式（Ａ−２）で表される構造単位からなる樹脂（Ａ−３）を得た。
得られた樹脂（Ａ−３）の重量平均分子量（Ｍｗ）は２０，０００であった。
【０１３７】
【化１３】
2013145368.tif 000014
【０１３８】
［２］レジスト下層膜形成用樹脂組成物の調製
＜実施例１＞
表１に示すように、上述の樹脂（Ａ−１）１０部、架橋剤（下記化合物（Ｂ−１））１部、及び熱酸発生剤（ジフェニルヨードニウムトリフルオロメタンスルホネート（Ｄ−１））０．５部を、溶媒（プロピレングリコールモノメチルエーテルアセテート（Ｃ−１））９０部に溶解した。この溶液を孔径０．１μｍのメンブランフィルターでろ過して、実施例１のレジスト下層膜形成用樹脂組成物を調製した。
【０１３９】
＜実施例２〜１２＞
表１に示す種類及び配合量の各成分を用いたこと以外は、実施例１と同様にして、実施例２〜１２の各レジスト下層膜形成用樹脂組成物を調製した。
【０１４０】
なお、表１における実施例１〜１２で用いられている樹脂（Ａ−１）〜（Ａ−３）は、上述の合成例１〜３で得られた樹脂である。また、表１における架橋剤（Ｂ−１）〜（Ｂ−１２）は以下の通りである。
【０１４１】
【化１４】
2013145368.tif 000015
【０１４２】
【化１５】
2013145368.tif 000016
【０１４３】
なお、架橋剤（Ｂ−１）〜（Ｂ−１２）はそれぞれ以下の文献を参考に合成した。
（Ｂ−１）：Ｇｕｏ，  Ｑｕｎ−Ｓｈｅｎｇ；  Ｌｕ，  Ｙｏｎｇ−Ｎａ；  Ｌｉｕ，  Ｂｉｎｇ；  Ｘｉａｏ，  Ｊｉａｎ；  Ｌｉ，  Ｊｉｎ−Ｓｈａｎ  Ｊｏｕｒｎａｌ  ｏｆ  Ｏｒｇａｎｏｍｅｔａｌｌｉｃ  Ｃｈｅｍｉｓｔｒｙ，  ２００６， ｖｏｌ． ６９１， ＃６  ｐ．１２８２−１２８７
（Ｂ−２）：Ｂａｄａｒ，Ｙ．  ｅｔ  ａｌ．  Ｊｏｕｒｎａｌ  ｏｆ  ｔｈｅ  Ｃｈｅｍｉｃａｌ  Ｓｏｃｉｅｔｙ，  １９６５， ｐ．１４１２−１４１８
（Ｂ−３）：Ｈｓｉｅｈ，  Ｊｅｎ−Ｃｈｉｅｈ；  Ｃｈｅｎｇ，  Ｃｈｉｅｎ−Ｈｏｎｇ  Ｃｈｅｍｉｃａｌ  Ｃｏｍｍｕｎｉｃａｔｉｏｎｓ  （Ｃａｍｂｒｉｄｇｅ，  Ｕｎｉｔｅｄ  Ｋｉｎｇｄｏｍ），  ２００８，  ＃２６  ｐ．２９９２−２９９４
（Ｂ−４）：特開平５−２３８９９０号公報
（Ｂ−５）：Ｂａｃｏｎ，Ｒ．Ｇ．Ｒ．；  Ｂａｎｋｈｅａｄ，Ｒ．  Ｊｏｕｒｎａｌ  ｏｆ  ｔｈｅ  Ｃｈｅｍｉｃａｌ  Ｓｏｃｉｅｔｙ，  １９６３，  ｐ．８３９−８４５
（Ｂ−６），（Ｂ−８），（Ｂ−１１），（Ｂ−１２）
：Ｍａｃｒｏｍｏｌｅｃｕｌｅｓ  ２０１０，  ｖｏｌ４３，  ｐ２８３２−２８３９
（Ｂ−９），（Ｂ−１０）
：Ｐｏｌｙｍｅｒ  Ｊｏｕｒｎａｌ  ２００８，  ｖｏｌ．４０，  Ｎｏ．７，  ｐ６４５−６５０  
：Ｊｏｕｒｎａｌ  ｏｆ  Ｐｏｌｙｍｅｒ  Ｓｃｉｅｎｃｅ：  Ｐａｒｔ  Ａ，  Ｐｏｌｙｍｅｒ  Ｃｈｅｍｉｓｔｒｙ，  Ｖｏｌ  ４６，  ｐ４９４９−４９５８
【０１４４】
＜比較例１＞
表１に示すように、上述の樹脂（Ａ−１）１０部、架橋剤（下記化合物（ｂ−１））１部、及び熱酸発生剤（ジフェニルヨードニウムトリフルオロメタンスルホネート（Ｄ−１））０．５部を、溶媒（プロピレングリコールモノメチルアセテート（Ｃ−１））９０部に溶解した。この溶液を孔径０．１μｍのメンブランフィルターでろ過して、比較例１のレジスト下層膜形成用樹脂組成物を調製した。
【０１４５】
＜比較例２〜４＞
表１に示す種類及び配合量の各成分を用いたこと以外は、比較例１と同様にして、比較例２〜４の各レジスト下層膜形成用樹脂組成物を調製した。
【０１４６】
【化１６】
2013145368.tif 000017
【０１４７】
【表１】
2013145368.tif 000018
【０１４８】
［３］レジスト下層膜形成用樹脂組成物の評価
実施例１〜１２及び比較例１〜４の各レジスト下層膜形成用樹脂組成物について、下記の評価を行った。その結果を表２に示す。
【０１４９】
＜レジスト形状＞
直径１２インチのシリコンウェハ上にＣＶＤ法にてシリコン酸化膜を０．３μｍ堆積した。次に、各レジスト下層膜形成用組成物をスピンコートし、酸素濃度２０容量％のホットプレート内にて１８０℃で６０秒間加熱し、引き続き、３５０℃で１２０秒間加熱して膜厚０．２５μｍのレジスト下層膜を形成した。次に、このレジスト下層膜上に３層レジストプロセス用中間層組成物溶液（ＮＦＣ  ＳＯＧ５０８、ＪＳＲ製）をスピンコートした後、２００℃で６０秒間加熱し、引き続き３００℃で６０秒間加熱して膜厚０．０４μｍの中間層を形成した。次に、この中間層上にレジスト組成物をスピンコートし、１００℃で６０秒間プレベークして膜厚０．１μｍのレジスト膜を形成した。なお、レジスト組成物は、市販品（ＡＲＸ３０３８ＪＮ、ＪＳＲ製）を用いた。
【０１５０】
次に、ＡｒＦ液浸露光装置（レンズ開口数１．３０、露光波長１９３ｎｍ、ＮＩＫＯＮ製）を用い、マスクを介して最適露光時間露光した。次に、１００℃で６０秒間ポストベークした後、２．３８質量％のテトラメチルアンモニウムヒドロキシド水溶液を用いてレジスト膜を現像した。その後、水洗し、乾燥し、ポジ型レジストパターンを形成した。
【０１５１】
そして、ポジ型レジストパターンが形成されたレジスト膜を、走査型電子顕微鏡により観察して以下の基準で評価した（表２中、「レジスト形状」と記す）。観察されるパターン形状が矩形の場合は「Ａ」（良好）と、矩形以外の形状（例えばＴ−ｔｏｐ、スカム等）の場合は「Ｂ」（不良）と評価した。
【０１５２】
＜曲がり耐性＞
直径１２インチのシリコンウェハ上にＣＶＤ法にてシリコン酸化膜を０．３μｍ堆積した。次に、各レジスト下層膜形成用組成物をスピンコートし、酸素濃度２０容量％のホットプレート内にて１８０℃で６０秒間加熱し、引き続き、３５０℃で１２０秒間加熱して膜厚０．２５μｍのレジスト下層膜を形成した。次に、このレジスト下層膜上に３層レジストプロセス用中間層組成物溶液（ＮＦＣ  ＳＯＧ５０８、ＪＳＲ製）をスピンコートした後、２００℃で６０秒間加熱し、引き続き３００℃で６０秒間加熱して膜厚０．０４μｍの中間層を形成した。次に、この中間層上に上記レジスト組成物をスピンコートし、１００℃で６０秒間プレベークして膜厚０．１μｍのレジスト膜を形成した。
【０１５３】
次に、ＡｒＦ液浸露光装置（レンズ開口数１．３０、露光波長１９３ｎｍ、ＮＩＫＯＮ製）を用い、マスクを介して最適露光時間露光した。次に、１００℃で６０秒間ポストベークした後、２．３８質量％のテトラメチルアンモニウムヒドロキシド水溶液を用いてレジスト膜を現像した。その後、水洗し、乾燥し、ポジ型レジストパターンを形成した。次に、このパターンが形成されたレジスト膜をマスクとし、リアクティブ・イオン・エッチング方式のエッチング装置（Ｔｅｌｉｕｓ  ＳＣＣＭ、東京エレクトロン製）を用いて中間層を四フッ化炭素ガスによりドライエッチング処理し、レジスト膜開口部の下に位置する中間層が無くなったところでエッチング処理を停止して中間層にレジストパターンを転写した。
【０１５４】
次に、上記レジストパターンを転写した中間層をマスクとして用い、上記エッチング装置を用いて酸素と窒素の混合ガスにてドライエッチング処理し、中間層開口部の下に位置するレジスト下層膜が無くなったところでエッチング処理を停止してレジスト下層膜に中間層のパターンを転写した。次に、中間層のパターンが転写されたレジスト下層膜をマスクとして用い、上記エッチング装置を用いて四フッ化炭素とアルゴンの混合ガスにてドライエッチング処理し、レジスト下層膜開口部の下に位置するシリコン酸化膜を０．１μｍだけ除去したところでエッチング処理を停止した。
【０１５５】
そして、基板上に残ったレジスト下層膜パターンのうち、直線状パターンが等間隔で並ぶライン・アンド・スペース・パターンの形状をＳＥＭ（走査型電子顕微鏡）により観察した。このライン・アンド・スペース・パターンは繰り返し間隔が８４ｎｍ固定で直線状パターンが等間隔に１００本並んでおり、これを１組と見なす。同一基板上にはパターン幅が異なる２１組のパターン群があり、それぞれパターン幅は５０ｎｍから３０ｎｍまで１ｎｍ刻みとなっている。ここで言うパターン幅とは、レジスト下層膜で形成されている等間隔に配置された直線パターンの１本あたりの幅である。基板上の同一設計パターンのうち、任意の５箇所を上記ＳＥＭにより各パターン幅のパターンを観察し、この観察結果を曲がり耐性とした。このとき、レジスト下層膜のパターンが全て垂直に立っていれば曲がり耐性は「Ａ」（良好）と、一カ所曲がっていれば「Ｂ」（やや良好）と、二カ所以上曲がっていれば「Ｃ」（不良）と評価した。
【０１５６】
＜エッチング耐性＞
直径８インチのシリコンウェハ上に、実施例及び比較例の各レジスト下層膜形成用樹脂組成物をスピンコートした後、酸素濃度２０容量％のホットプレート内にて１８０℃で６０秒間加熱し、引き続き、３５０℃で１２０秒間加熱して、膜厚０．２５μｍのレジスト下層膜を形成し、このレジスト下層膜をエッチング装置「ＥＸＡＭ」（神鋼精機製）を用いて、ＣＦ４／Ａｒ／Ｏ２（ＣＦ４：４０ｍＬ／ｍｉｎ、Ａｒ：２０ｍＬ／ｍｉｎ、Ｏ２：５ｍＬ／ｍｉｎ；圧力：２０Ｐａ；ＲＦパワー：２００Ｗ；処理時間：４０秒；温度：１５℃）でエッチング処理した。
そして、エッチング処理前後の膜厚を測定して、エッチングレートを算出し、下記の基準でエッチング耐性を評価した。
「Ａ」：エッチングレートが１２０ｎｍ／ｍｉｎ以下の場合
「Ｂ」：エッチングレートが１２０ｎｍ／ｍｉｎを超える場合
【０１５７】
＜元素組成＞
直径８インチのシリコンウェハ上に、実施例及び比較例の各レジスト下層膜形成用樹脂組成物をスピンコートした後、酸素濃度２０容量％のホットプレート内にて１８０℃で６０秒間加熱し、引き続き、３５０℃で１２０秒間加熱して、膜厚０．２５μｍのレジスト下層膜を形成し、このレジスト下層膜について、炭素・水素・窒素同時定量装置「ＪＭ１０」（ジェイ・サイエンス・ラボ製）を用いて、各元素の質量換算値を算出した。
そして、膜中に含まれる各元素の原子数を、［各元素の質量換算値（質量％）／各元素の原子量（ｇ／ｍｏｌ）］により算出し、次いで、［膜中の水素原子数／膜中の全原子数］により、脱水素反応後の水素含量（ａｔｏｍ％）を求めた。
なお、脱水素反応前の水素含量は、直径８インチのシリコンウェハ上に、実施例及び比較例の各レジスト下層膜形成用樹脂組成物をスピンコートした後、酸素濃度２０容量％のホットプレート内にて２００℃で６０秒間加熱して形成したレジスト下層膜を使用して測定した。
【０１５８】
【表２】
2013145368.tif 000019
【０１５９】
表２に示されるように、実施例１〜１２の各レジスト下層膜形成用樹脂組成物によれば、上層に形成されるレジストのパターン形状が良好であり、パターン転写性能及びエッチング耐性が良好で、かつ微細パターン転写時においても曲がりが抑制されたレジスト下層膜を形成することができることが確認できた。
【産業上の利用可能性】
【０１６０】
本発明のレジスト下層膜形成用樹脂組成物によれば、上層に形成されるレジストのパターン形状が良好であり、エッチング耐性に優れ、被加工基板をエッチングする際に下層膜パターンが折れ曲がり難いレジスト下層膜を形成することができる。そのため、リソグラフィープロセスにおける微細加工に極めて好適に使用することができる。特に、ドライエッチングプロセスにおいて、上層に形成されるレジストのパターン形状が良好となり、さらには、精密なパターン転写性能及び良好なエッチング選択性を有することになり、レジスト下層膜のオーバーエッチングが少なく、被加工基板にレジストパターンを再現性よく忠実に転写することができる。また、被加工基板をエッチングする際に下層膜パターンが折れ曲がらないため、リソグラフィープロセスにおける微細加工、特に高集積回路素子の製造において歩留りの向上が期待できる。
そして、このようなレジスト下層膜形成用樹脂組成物を用いる本発明のパターン形成方法は、リソグラフィープロセス、特に、高集積回路素子の製造用プロセスとして極めて有用である。